(57)【要約】【課題】耐熱試験前後において、優れた耐擦傷性、耐ブロッキング性、および耐ブリードアウト性を有するポリプロピレン樹脂成形品が得られるポリプロピレン樹脂を提供すること。【解決手段】ポリプロピレン樹脂と、表面物性改良剤組成物を含有し、前記表面物性改良剤組成物は、特定量の、エチレン−ビニル共重合体（Ａ）と、脂肪酸ビスアミド（Ｂ）と、グラフト重合体（Ｃ）を含有する。また、前記グラフト重合体（Ｃ）は、特定量のエチレン−（メタ）アクリル酸アルキルエステル共重合体セグメント（Ｃ１）と、ビニル系共重合体セグメント（Ｃ２）を有し、前記ビニル系共重合体セグメント（Ｃ２）は、芳香族ビニル単量体、（メタ）アクリル酸アルキルエステル単量体、およびシアン化ビニル単量体からなる群より選ばれる１種以上のビニル系単量体に由来する構成単位を有する。【選択図】なし【特許請求の範囲】
【請求項１】
ポリプロピレン樹脂と、表面物性改良剤組成物を含有するポリプロピレン樹脂組成物であって、
前記表面物性改良剤組成物は、エチレン−ビニル共重合体（Ａ）と、脂肪酸ビスアミド（Ｂ）と、グラフト重合体（Ｃ）を含有し、
前記グラフト重合体（Ｃ）は、エチレン−（メタ）アクリル酸アルキルエステル共重合体セグメント（Ｃ１）と、ビニル系共重合体セグメント（Ｃ２）を有し、
前記ビニル系共重合体セグメント（Ｃ２）は、芳香族ビニル単量体、（メタ）アクリル酸アルキルエステル単量体、およびシアン化ビニル単量体からなる群より選ばれる１種以上のビニル系単量体に由来する構成単位を有し、
前記グラフト共重合体（Ｃ）中、前記エチレン−（メタ）アクリル酸アルキルエステル共重合体セグメント（Ｃ１）の割合が、５０質量％以上８５質量％以下であり、
前記表面物性改良剤組成物中、前記エチレン−ビニル共重合体（Ａ）の割合は４０質量％以上８０質量％以下であり、前記脂肪酸ビスアミド（Ｂ）の割合は１５質量％以上５５質量％以下であり、前記グラフト重合体（Ｃ）の割合は０．１質量％以上２０質量％以下であることを特徴とするポリプロピレン樹脂組成物。
【請求項２】
前記脂肪酸ビスアミド（Ｂ）は、
一般式（１）：Ｒ１−ＣＯＮＨ−（ＣＨ２）ｎ−ＮＨＣＯ−Ｒ２
（一般式（１）中、Ｒ１およびＲ２は、独立して、炭素数６以上３５以下の飽和または不飽和の炭化水素基を表し、ｎは１〜６の整数を表す。）で表される化合物であることを特徴とする請求項１記載のポリプロピレン樹脂組成物。
【請求項３】
前記表面物性改良剤組成物中、エチレン−ビニル共重合体（Ａ）と、脂肪酸ビスアミド（Ｂ）と、グラフト重合体（Ｃ）の合計の割合が、９０質量％超であることを特徴とする請求項１または２記載のポリプロピレン樹脂組成物。
【請求項４】
前記ポリプロピレン樹脂１００質量部に対して、前記表面物性改良剤組成物が０．１質量部以上２０質量部以下であることを特徴とする請求項１〜３のいずれかに記載のポリプロピレン樹脂組成物。
【請求項５】
請求項１〜４のいずれかに記載のポリプロピレン樹脂組成物から得られることを特徴とするポリプロピレン樹脂成形品。
【請求項６】
ポリプロピレンフィルムであることを特徴とする請求項５記載のポリプロピレン樹脂成形品。
【請求項７】
請求項５または６記載のポリプロピレン樹脂成形品を基材にラミネート加工して得られることを特徴とするラミネート成形品。
【発明の詳細な説明】
【技術分野】
【０００１】
本発明は、ポリプロピレン樹脂組成物、ポリプロピレン樹脂成形品、およびラミネート成形品に関する。
【背景技術】
【０００２】
ポリプロピレンフィルムなどのポリプロピレン樹脂成形品（成形体）は、透明性、機械的強度、防湿性、剛性などに優れるため、文具、建材、食用などの包装材料として幅広い分野で使用されているが、傷つきやすいといった欠点がある。傷には、尖ったもので引掻いた際の引掻き傷、物と物が擦れた時に生じるこすれ傷があり、これら傷は日常生活にて頻繁に生じるため、改善が求められている。
【０００３】
また、複数のポリプロピレンフィルムを重ねて置いておいた際に、フィルム同士が密着して剥がれなくなってしまう現象（ブロッキング）や、成形品の表面がべたつく現象（ブリードアウト）が問題となるため、耐ブロッキング性や耐ブリードアウト性を有するポリプロピレン樹脂成形品が求められている。
【０００４】
上記のような特性に優れるポリプロピレン樹脂成形品が得られるポリプロピレン樹脂組成物としては、エチレン・α−オレフィン共重合体ゴム、またはエチレン・α−オレフィン・非共役ジエン共重合体ゴムと、エチレン・ビニル共重合体と、脂肪酸モノアミドと、特定のグラフト共重合体を含有する表面物性改良剤組成物を、添加剤として使用することが具体的に開示されている（特許文献１および２）。
【先行技術文献】
【特許文献】
【０００５】
【特許文献１】特開２０１５−１３１９４９号公報
【特許文献２】特開２０１８−８４４８号公報
【発明の概要】
【発明が解決しようとする課題】
【０００６】
一方、ポリプロピレンフィルムなどのポリプロピレン樹脂成形品は、その用途が拡大するにつれて、様々な環境下で使用されるようになってきており、経年後でも性能が維持できる材料が求められている。
【０００７】
しかしながら、特許文献１および２で具体的に開示された表面物性改良剤組成物を用いたポリプロピレン樹脂成形品は、上記のような経年後でも性能が維持できることを想定した耐熱試験後では、耐擦傷性、耐ブロッキング性、または耐ブリードアウト性の改善の余地があることが判明した。
【０００８】
以上のような事情に鑑み、本発明は、耐熱試験前後において、優れた耐擦傷性、耐ブロッキング性、および耐ブリードアウト性を有するポリプロピレン樹脂成形品が得られるポリプロピレン樹脂を提供することを目的とする。
【課題を解決するための手段】
【０００９】
すなわち、本発明は、ポリプロピレン樹脂と、表面物性改良剤組成物を含有するポリプロピレン樹脂組成物であって、前記表面物性改良剤組成物は、エチレン−ビニル共重合体（Ａ）と、脂肪酸ビスアミド（Ｂ）と、グラフト重合体（Ｃ）を含有し、前記グラフト重合体（Ｃ）は、エチレン−（メタ）アクリル酸アルキルエステル共重合体セグメント（Ｃ１）と、ビニル系共重合体セグメント（Ｃ２）を有し、前記ビニル系共重合体セグメント（Ｃ２）は、芳香族ビニル単量体、（メタ）アクリル酸アルキルエステル単量体、およびシアン化ビニル単量体からなる群より選ばれる１種以上のビニル系単量体に由来する構成単位を有し、前記グラフト共重合体（Ｃ）中、前記エチレン−（メタ）アクリル酸アルキルエステル共重合体セグメント（Ｃ１）の割合が、５０質量％以上８５質量％以下であり、前記表面物性改良剤組成物中、前記エチレン−ビニル共重合体（Ａ）は４０質量％以上８０質量％以下であり、前記脂肪酸ビスアミド（Ｂ）は１５質量％以上５５質量％以下であり、前記グラフト重合体（Ｃ）は０．１質量％以上２０質量％以下であるポリプロピレン樹脂組成物に関する。
【００１０】
また、本発明は、前記ポリプロピレン樹脂組成物から得られるポリプロピレン樹脂成形品に関する。
【００１１】
さらに、本発明は、前記ポリプロピレン樹脂成形品を基材にラミネート加工して得られるラミネート成形品に関する。
【発明の効果】
【００１２】
本発明のポリプロピレン樹脂組成物における効果の作用メカニズムの詳細は不明な部分があるが、以下のように推定される。ただし、本発明は、この作用メカニズムに限定して解釈されなくてもよい。
【００１３】
本発明のポリプロピレン樹脂組成物は、ポリプロピレン樹脂と、表面物性改良剤組成物を含有し、前記表面物性改良剤組成物は、特定量の、エチレン−ビニル共重合体（Ａ）と、脂肪酸ビスアミド（Ｂ）と、グラフト重合体（Ｃ）を含有する。また、前記グラフト重合体（Ｃ）は、特定量のエチレン−（メタ）アクリル酸アルキルエステル共重合体セグメント（Ｃ１）と、ビニル系共重合体セグメント（Ｃ２）を有し、前記ビニル系共重合体セグメント（Ｃ２）は、芳香族ビニル単量体、（メタ）アクリル酸アルキルエステル単量体、およびシアン化ビニル単量体からなる群より選ばれる１種以上のビニル系単量体に由来する構成単位を有する。前記グラフト共重合体（Ｃ）は、上記の２つのセグメントを有するため、前記エチレン−ビニル共重合体（Ａ）と前記脂肪酸ビスアミド（Ｂ）の相容化剤として機能すると推定されるため、前記エチレン−ビニル共重合体（Ａ）と前記脂肪酸ビスアミド（Ｂ）が良好に混合できることから、ポリプロピレン樹脂中に前記脂肪酸ビスアミド（Ｂ）が良分散化されブリードアウトすることが抑制できる。また、前記脂肪酸ビスアミド（Ｂ）は、耐熱試験後においても、耐擦傷性および耐ブロッキング性を付与する滑剤としての機能を有すると推定される。よって、本発明のポリプロピレン樹脂成形品は、耐熱試験前後において、優れた耐擦傷性、耐ブロッキング性、および耐ブリードアウト性を有する。
【発明を実施するための形態】
【００１４】
本発明のポリプロピレン樹脂組成物は、ポリプロピレン樹脂と、表面物性改良剤組成物を含有する。
【００１５】
＜ポリプロピレン樹脂＞
本発明のポリプロピレン樹脂は、主成分としてプロピレンに由来する構成単位を有するポリマーであり、例えば、プロピレンを単独で重合したホモポリプロピレン、プロピレンとエチレンなどのα−オレフィンを共重合したランダムポリプロピレン、ホモポリプロピレンを重合し、引き続きホモポリプロピレンの存在下にプロピレンとエチレンなどのα−オレフィンを共重合したブロックポリプロピレンなどが挙げられる。これらの中でも、剛性とフィルムにした際の透明性が優れる観点から、ホモポリプロピレンもしくはランダムポリプロピレンが好ましい。前記ポリプロピレン樹脂は、単独で用いてもよく２種類以上を併用してもよい。
【００１６】
前記ホモポリプロピレンとしては、例えば、「プライムポリプロ  Ｆ１１３Ｇ」、「プライムポリプロ  Ｆ１０９Ｖ」（以上、（株）プライムポリマー製）、ランダムポリプロピレンとしては、「プライムポリプロ  Ｆ２２７Ｄ」、「プライムポリプロ  Ｆ２１９ＤＡ」、「プライムポリプロ  Ｆ３２９ＲＡ」（以上、（株）プライムポリマー製）などが挙げられる。なお、ポリプロピレン樹脂の重合度（分子量）は特に限定されない。
【００１７】
＜表面物性改良剤組成物＞
本発明の表面物性改良剤組成物は、エチレン−ビニル共重合体（Ａ）と、脂肪酸ビスアミド（Ｂ）と、グラフト重合体（Ｃ）を含有する。
【００１８】
＜エチレン−ビニル共重合体（Ａ）＞
前記エチレン−ビニル共重合体（Ａ）は、主成分のエチレンと、ビニル系単量体から合成される共重合体であり、ポリプロピレン樹脂成形品中で脂肪酸ビスアミド（Ｂ）を保持できるため、脂肪酸ビスアミド（Ｂ）のブリードアウトを抑制する機能を有すると推定される。前記エチレン−ビニル共重合体（Ａ）は、単独で用いてもよく２種類以上を併用してもよい。前記ビニル系単量体としては、例えば、（メタ）アクリル酸メチル、（メタ）アクリル酸エチル、（メタ）アクリル酸−ｎ−ブチル、（メタ）アクリル酸２エチルヘキシル、（メタ）アクリル酸シクロヘキシルなどのα，β−不飽和カルボン酸エステル類；酢酸ビニル、プロピオン酸ビニル、酪酸ビニルなどの飽和カルボン酸ビニルエステル；グリシジルアクリレート、グリシジルメタクリレート、イタコン酸グリシジルエステルなどの不飽和カルボン酸グリシジルエステル；無水マレイン酸、無水イタコン酸などのα，β−不飽和ジカルボン酸のイミド化合物類などが挙げられる。
【００１９】
前記エチレン−ビニル共重合体（Ａ）としては、例えば、エチレン−アクリル酸メチル共重合体（ＥＭＡ）、エチレン−メタクリル酸メチル共重合体、エチレン−アクリル酸エチル共重合体（ＥＥＡ）、エチレン−アクリル酸ｎ−ブチル共重合体、エチレン−アクリル酸イソブチル共重合体、エチレン−アクリル酸２−エチルヘキシル共重合体、エチレン−メタクリル酸グリシジル共重合体（ＥＧＭＡ）、エチレン−酢酸ビニル共重合体（ＥＶＡ）、エチレン−アクリル酸エチル−メタクリル酸グリシジル共重合体、エチレン−アクリル酸エチル−無水マレイン酸共重合体、エチレン−酢酸ビニル−メタクリル酸グリシジル共重合体などが挙げられる。これらの中でも、エチレン−アクリル酸メチル共重合体(ＥＭＡ)、エチレン−メタクリル酸メチル共重合体、エチレン−アクリル酸エチル共重合体（ＥＥＡ）、エチレン−アクリル酸ｎ−ブチル共重合体、エチレン−メタクリル酸グリシジル共重合体（ＥＧＭＡ）、エチレン−酢酸ビニル共重合体（ＥＶＡ）が好ましい。なお、前記酢酸ビニルは、末端がケン化されていてもよい。
【００２０】
＜脂肪酸ビスアミド（Ｂ）＞
前記脂肪酸ビスアミド（Ｂ）は、ポリプロピレン樹脂成形品に耐擦傷性および耐ブロッキング性を付与する滑剤としての機能を有すると推定される。前記脂肪酸ビスアミド（Ｂ）としては、公知のものが制限なく使用でき、例えば、一般式（１）：Ｒ１−ＣＯＮＨ−（ＣＨ２）ｎ−ＮＨＣＯ−Ｒ２（一般式（１）中、Ｒ１およびＲ２は、独立して、炭素数６以上３５以下の飽和または不飽和の炭化水素基を表し、ｎは１〜６の整数を表す。）で表される化合物が挙げられる。前記脂肪酸ビスアミド（Ｂ）は、単独で用いてもよく２種類以上を併用してもよい。
【００２１】
前記一般式（１）中、Ｒ１およびＲ２は、ポリプロピレン樹脂成形品の耐熱試験後の耐擦傷性および耐ブロッキング性を向上させる観点から、独立して、炭素数１１以上２７以下の飽和または不飽和の炭化水素基であることが好ましく、炭素数１７以上２１以下の飽和または不飽和の炭化水素基であることがより好ましい。また、前記一般式（１）中、ｎは、エチレン−ビニル共重合体（Ａ）成分との相容化の観点から、１〜３の整数であることが好ましく、１または２であることがより好ましい。前記脂肪酸ビスアミド（Ｂ）としては、例えば、メチレンビスステアリン酸アミド、メチレンビスオレイン酸アミド、メチレンビスエルカ酸アミド、メチレンビスベヘン酸アミド、エチレンビスステアリン酸アミド、エチレンビスオレイン酸アミド、エチレンビスエルカ酸アミド、エチレンビスベヘン酸アミドなどが挙げられる。
【００２２】
＜グラフト重合体（Ｃ）＞
前記グラフト重合体（Ｃ）は、エチレン−（メタ）アクリル酸アルキルエステル共重合体セグメント（Ｃ１）と、ビニル系共重合体セグメント（Ｃ２）を有する。前記グラフト共重合体（Ｃ）は、上記の２つのセグメントを有するため、前記エチレン−ビニル共重合体（Ａ）と前記脂肪酸ビスアミド（Ｂ）の相容化剤として機能すると推定される。よって、前記エチレン−ビニル共重合体（Ａ）と前記脂肪酸ビスアミド（Ｂ）が良好に混合できるため、ポリプロピレン樹脂組成物中に前記脂肪酸ビスアミド（Ｂ）が良分散化し、ブリードアウトすることが抑制でき、かつ耐熱試験後においても、優れた耐擦傷性、耐ブロッキング性を有するポリプロピレン樹脂成形品が得られる。前記グラフト重合体（Ｃ）は、単独で用いてもよく２種類以上を併用してもよい。
【００２３】
前記エチレン−（メタ）アクリル酸アルキルエステル共重合体セグメント（Ｃ１）は、グラフト共重合体（Ｃ）の主鎖部分に相当する。当該セグメントを構成するエチレン−（メタ）アクリル酸アルキルエステル共重合体は、主成分のエチレンと、（メタ）アクリル酸アルキルエステル単量体から合成される共重合体である。
【００２４】
前記エチレン−（メタ）アクリル酸アルキルエステル共重合体セグメント（Ｃ１）において、前記（メタ）アクリル酸アルキルエステル単量体は、分子末端にアルキル基を有する（メタ）アクリレートであれば、その種類に制限はなく使用できる。当該アルキル基は、炭素数１以上１８以下の直鎖または分岐鎖のアルキル基であることが好ましく、炭素数１以上６以下の直鎖または分岐鎖のアルキル基であることがより好ましく、炭素数１以上３以下の直鎖または分岐鎖のアルキル基であることがさらに好ましい。前記（メタ）アクリル酸アルキルエステル単量体としては、例えば、アクリル酸メチル、アクリル酸エチル、アクリル酸ブチル、メタクリル酸メチル、メタクリル酸エチル、メタクリル酸ブチルなどが挙げられる。前記（メタ）アクリル酸アルキルエステル単量体は、単独で用いてもよく２種類以上を併用してもよい。
【００２５】
前記エチレン−（メタ）アクリル酸アルキルエステル共重合体としては、例えば、エチレン−アクリル酸共重合体、エチレン−アクリル酸メチル共重合体（ＥＭＡ）、エチレン−メタクリル酸メチル共重合体、エチレン−アクリル酸エチル共重合体（ＥＥＡ）、エチレン−アクリル酸ｎ−ブチル共重合体、エチレン−アクリル酸イソブチル共重合体などが挙げられる。これらの中でも、前記エチレン−ビニル共重合体（Ａ）との相容性の観点から、エチレン−アクリル酸メチル共重合体（ＥＭＡ）、エチレン−メタクリル酸メチル共重合体、エチレン−アクリル酸エチル共重合体（ＥＥＡ）が好ましい。
【００２６】
前記エチレン−（メタ）アクリル酸アルキルエステル共重合体セグメント（Ｃ１）中、前記（メタ）アクリル酸アルキルエステル単量体に由来する構成単位の割合は、５質量％以上４０質量％以下であることが好ましく１０質量％以上２５質量％以下であることがより好ましい。なお、前記（メタ）アクリル酸アルキルエステル単量体に由来する構成単位の割合は、例えば、赤外線吸収スペクトルによる１０３９ｃｍ−１の吸光度から、予め核磁気共鳴スペクトルによって（メタ）アクリル酸アルキルエステル単量体の濃度が決められた標準試料を用い、上記吸光度を測定した検量線より求められる。
【００２７】
前記ビニル系共重合体セグメント（Ｃ２）は、芳香族ビニル単量体、（メタ）アクリル酸アルキルエステル単量体、およびシアン化ビニル単量体からなる群より選ばれる１種以上のビニル系単量体に由来する構成単位を有する（当該ビニル系単量体から合成される）共重合体である。
【００２８】
前記芳香族ビニル単量体としては、例えば、スチレン、α−メチルスチレン、ｏ−メチルスチレン、ｐ−メチルスチレン、ｏ−エチルスチレン、ｐ−エチルスチレン、ｐ−ｔ−ブチルスチレン、ビニルナフタレンなどが挙げられる。前記芳香族ビニル単量体は、単独で用いてもよく２種類以上を併用してもよい。
【００２９】
前記（メタ）アクリル酸アルキルエステル単量体は、分子末端にアルキル基を有する（メタ）アクリレートであれば、その種類に制限はなく使用できる。当該アルキル基は、炭素数１以上１８以下の直鎖または分岐鎖のアルキル基であることが好ましく、炭素数１以上６以下の直鎖または分岐鎖のアルキル基であることがより好ましい。前記（メタ）アクリル酸アルキルエステル単量体としては、例えば、アクリル酸メチル、アクリル酸エチル、アクリル酸ブチル、メタクリル酸メチル、メタクリル酸エチル、メタクリル酸ブチルなどが挙げられる。前記（メタ）アクリル酸アルキルエステル単量体は、単独で用いてもよく２種類以上を併用してもよい。
【００３０】
前記シアン化ビニル単量体としては、例えば、アクリロニトリル、メタクリロニトリルなどが挙げられる。前記シアン化ビニル単量体は、単独で用いてもよく２種類以上を併用してもよい。
【００３１】
前記ビニル系共重合体セグメント（Ｃ２）は、上記の単量体以外のその他の単量体に由来する構成単位を含むことができる。前記その他の単量体としては、メタクリル酸２−ヒドロキシエチル、メタクリル酸２−ヒドロキシプロピル、メタクリル酸２，３−ジヒドロキシプロピル、アクリル酸２−ヒドロキシエチル、アクリル酸４−ヒドロキシブチル、メタクリル酸ヒドロキシベンジルなどの（メタ）アクリル酸ヒドロキシアルキルエステル単量体；（メタ）アクリルアミド、Ｎ，Ｎ−ジメチル（メタ）アクリルアミドなどのアミド基含有単量体；(メタ)アクリル酸などのカルボキシル基含有単量体；グリシジル（メタ）アクリレートなどのエポキシ基含有単量体；ポリエチレングリコール（メタ）アクリレート、ポリプロピレングリコール（メタ）アクリレートなどのグリコール系単量体などが挙げられる。前記その他の単量体は、単独で用いてもよく２種類以上を併用してもよい。
【００３２】
前記ビニル系共重合体セグメント（Ｃ２）中、前記芳香族ビニル単量体、前記（メタ）アクリル酸アルキルエステル単量体、および前記シアン化ビニル単量体からなる群より選ばれる１種以上のビニル系単量体に由来する構成単位の割合は、７０質量％以上であることが好ましく、８０質量％以上であることがより好ましく、９０質量％以上であることがさらに好ましく、９０質量％超であることがよりさらに好ましく、９５質量％以上であることがよりさらに好ましい。
【００３３】
前記グラフト共重合体（Ｃ）中、前記エチレン−（メタ）アクリル酸アルキルエステル共重合体セグメント（Ｃ１）の割合が、５０質量％以上８５質量％以下である。前記グラフト共重合体（Ｃ）中、前記エチレン−（メタ）アクリル酸アルキルエステル共重合体セグメント（Ｃ１）の割合は、６０質量％以上、そして、７０質量％以下であることが好ましい。
【００３４】
＜グラフト共重合体（Ｃ）の製造方法＞
前記グラフト共重合体（Ｃ）の製造方法は、特に制限はなく、懸濁重合法、乳化重合法、溶液重合法、塊状重合法などの公知の重合法を使用することができる。これらの中でも、懸濁重合法が好ましい。また、グラフト化する方法としては、特に制限はなく、ラジカル重合法、カチオン重合法、アニオンリビング重合法、カチオンリビング重合法などの公知のグラフト化方法を採用することができる。これらの中でも、ラジカル重合法が好ましく、とくに、グラフト共重合体を工業的に大量かつ効率的に製造できる観点から、過酸化結合を有するビニル系単量体（ラジカル重合性有機過酸化物）を用いたラジカル重合法がより好ましい。
【００３５】
前記過酸化結合を有するビニル系単量体（ラジカル重合性有機過酸化物）は、分子内にペルオキシ基およびエチレン性不飽和基を有する単量体であれば、その種類に特に制限はなく使用でき、単独で用いてもよく２種類以上を併用してもよい。前記過酸化結合を有するビニル系単量体としては、例えば、以下の一般式（２）または一般式（３）で表される化合物が挙げられる。
【化１】
2020164618.tif 000002
（式（２）中、Ｒ１は水素原子、またはメチル基を表し、Ｒ２は水素原子、メチル基、またはエチル基を表し、Ｒ３およびＲ４はそれぞれ炭素原子数１〜４のアルキル基を表し、Ｒ５は炭素原子数１〜１２のアルキル基、フェニル基、アルキル置換フェニル基、または炭素原子数３〜１２のシクロアルキル基を表す。ｍの値は、１または２である。）
【化２】
2020164618.tif 000003
（式（３）中、Ｒ６は水素原子、またはメチル基を表し、Ｒ７は水素原子、または炭素原子数１〜４のアルキル基を表し、Ｒ８およびＲ９はそれぞれ炭素原子数１〜４のアルキル基を表し、Ｒ１０は炭素原子数１〜１２のアルキル基、フェニル基、アルキル置換フェニル基、または炭素原子数３〜１２のシクロアルキル基を表す。ｎの値は、０、１または２である。）
【００３６】
前記一般式（２）で表される単量体としては、例えば、ｔ−ブチルペルオキシ（メタ）アクリロイロキシエチルカーボネート、ｔ−アミルペルオキシ（メタ）アクリロイロキシエチルカーボネート、ｔ−ヘキシルペルオキシ（メタ）アクリロイロキシエチルカーボネート、ｔ−ブチルペルオキシ（メタ）アクリロイロキシエトキシエチルカーボネート、ｔ−ヘキシルペルオキシ（メタ）アクリロイロキシエトキシエチルカーボネートなどが挙げられる。
【００３７】
前記一般式（３）で表される単量体としては、例えば、ｔ−ブチルペルオキシ（メタ）アリルカーボネート、ｔ−アミルペルオキシ（メタ）アリルカーボネート、ｔ−ヘキシルペルオキシ（メタ）アリルカーボネートなどが挙げられる。
【００３８】
前記過酸化結合を有するビニル系単量体を用いたラジカル重合法は、例えば、前記エチレン−（メタ）アクリル酸アルキルエステル共重合体を、水を主成分とする媒体に懸濁した溶液（エチレン−（メタ）アクリル酸アルキルエステル共重合体の濃度：１０〜３０質量％）に、前記ビニル系単量体を含むモノマー成分と、前記過酸化結合を有するビニル系単量体と、重合開始剤を加え、前記エチレン−（メタ）アクリル酸アルキルエステル共重合体（エチレン−（メタ）アクリル酸アルキルエステル共重合体の粒子）中に、前記ビニル系単量体を含むモノマー成分と前記過酸化結合を有するビニル系単量体と前記重合開始剤を含浸させて、前記モノマー成分を重合してグラフト化前駆体を得る工程と、当該前駆体を溶融して混練（溶融混練）して、グラフト共重合体（Ｃ）を製造する工程を含む方法が挙げられる。なお、前記エチレン−（メタ）アクリル酸アルキルエステル共重合体を懸濁する際、必要に応じ、懸濁剤（例えば、ポリビニルアルコール）を前記エチレン−（メタ）アクリル酸アルキルエステル共重合体１００質量部に対して、０．１〜２質量部程度使用してもよく、また、分散剤（例えば、リン酸カルシウム）を前記エチレン−（メタ）アクリル酸アルキルエステル共重合体１００質量部に対して、１〜２０質量部程度使用してもよい。また、上記の含浸の際、前記エチレン−（メタ）アクリル酸アルキルエステル共重合体中にモノマー成分などを十分に含浸させるため、加温（例えば、６０〜８０℃程度）しながら、攪拌してもよい。
【００３９】
前記重合開始剤は、熱によりラジカルを発生するものであれば、特に限定されず、例えば、アゾ系重合開始剤、有機過酸化物、過硫酸塩、過酸化水素水、レドックス重合開始剤（酸化剤及び還元剤を組み合わせた重合開始剤）などの公知の重合開始剤が挙げられる。特に、懸濁重合法で使用する場合は、油溶性の有機過酸化物が好ましい。重合開始剤は、単独で用いてもよく２種類以上を併用してもよい。
【００４０】
前記重合開始剤は、重合開始剤の急激な分解を抑制し、重合開始剤や前記モノマー成分の残存を抑制する観点から、１０時間半減期温度が、４０℃以上であることが好ましく、５０℃以上であることがより好ましく、そして、１３０℃以下であることが好ましく、１００℃以下であることがより好ましく、８０℃以下であることがさらに好ましい。
【００４１】
前記グラフト化前駆体を製造する工程において、前記過酸化結合を有するビニル系単量体は、前記ビニル系単量体を含むモノマー成分１００質量部に対し、０．５〜１０質量部であることが好ましく、１〜５質量部以上であることがより好ましい。
【００４２】
前記グラフト化前駆体を製造する工程において、前記重合開始剤は、前記ビニル系単量体を含むモノマー成分１００質量部に対し、０．１〜１０質量部以上であることが好ましく、０．５〜５質量部以上であることがより好ましい。
【００４３】
前記前駆体を製造する工程において、重合温度は、原料（特に、前記重合開始剤の１０時間半減期温度）などによって異なるので一概には決定できないが、通常、６５℃以上であることが好ましく、７０℃以上であることがより好ましく、そして、９０℃以下であることが好ましく、８５℃以下であることがより好ましい。また、重合時間は、原料や反応温度などによって異なるので一概には決定できないが、通常、目的物の収率性を高める観点から、１．５時間以上であることが好ましく、２時間以上であることがより好ましく、そして、６時間以下であることが好ましく、５時間以下であることがより好ましい。
【００４４】
前記溶融混練としては、例えば、バンバリーミキサー、ニーダー、混練押出機、一軸押出機、二軸押出機、ロールなどの混練機を用いて、前記前駆体を溶融して混練りする方法が挙げられる。混練りする回数は、１回または複数回であってもよい。混練りする時間は、使用する混練機の大きさなどによって異なるが、通常、３〜１０分程度とすればよい。また、混練機の排出温度は、１３０〜３５０℃とすることが好ましく、１５０〜２５０℃とすることがより好ましい。
【００４５】
以下、本発明の表面物性改良剤組成物の配合量について説明する。
【００４６】
前記表面物性改良剤組成物中、前記エチレン−ビニル共重合体（Ａ）の割合は４０質量％以上８０質量％以下である。前記表面物性改良剤組成物中、前記エチレン−ビニル共重合体（Ａ）の割合は、耐ブリードアウト性を向上させる観点から、５０質量％以上であることが好ましく、５５質量％以上であることがより好ましく、そして、耐擦傷性および耐ブロッキング性を向上させる観点から、７０質量％以下であることが好ましく、６５質量％以下であることがより好ましい。
【００４７】
前記表面物性改良剤組成物中、前記脂肪酸ビスアミド（Ｂ）の割合は１５質量％以上５５質量％以下である。前記表面物性改良剤組成物中、前記脂肪酸ビスアミド（Ｂ）の割合は、耐擦傷性および耐ブロッキング性を向上させる観点から、２５質量％以上であることが好ましく、３５質量％以上であることがより好ましく、そして、耐ブリードアウト性を向上させ、表面物性改良剤組成物のペレタイズ化を容易にする観点から、５０質量％以下であることが好ましく、４５質量％以下であることがより好ましい。
【００４８】
前記表面物性改良剤組成物中、前記グラフト重合体（Ｃ）の割合は０．１質量％以上２０質量％以下である。前記表面物性改良剤組成物中、前記グラフト重合体（Ｃ）の割合は、耐擦傷性および耐ブロッキング性を向上させる観点から、０．５質量％以上であることが好ましく、１質量％以上であることがより好ましく、そして、耐ブリードアウト性を向上させる観点から、１０質量％以下であることが好ましく、５質量％以下であることがより好ましい。
【００４９】
前記表面物性改良剤組成物中、前記エチレン−ビニル共重合体（Ａ）と前記脂肪酸ビスアミド（Ｂ）と前記グラフト重合体（Ｃ）の合計の割合は、８０質量％以上であることが好ましく、８５質量％以上であることがより好ましく、９０質量％超であることがさらに好ましく、９５質量％以上であることがよりさらに好ましい。
【００５０】
本発明のポリプロピレン樹脂組成物は、前記ポリプロピレン樹脂と、前記表面物性改良剤組成物を含有する。前記表面物性改良剤組成物は、耐擦傷性、耐ブロッキング性、および耐ブリードアウト性をバランスよく向上させる観点から、前記ポリプロピレン樹脂１００質量部に対して、０．１質量部以上２０質量部以下であることが好ましく、１質量部以上１０質量部以下であることがより好ましく、３質量部以上７質量部以下であることがさらに好ましい。
【００５１】
なお、本発明のポリプロピレン樹脂組成物は、各種配合剤を用いることができる。配合剤としては、例えば、後述するポリプロピレンフィルムなどのポリプロピレン樹脂成形品と基材との密着性を向上させるために、ポリエチレン、エチレン・α−オレフィン共重合体、エチレン・酢酸ビニル共重合体、ポリエステル、ポリアミド、アイオノマーなどの樹脂組成物が挙げられる。また、配合剤としては、例えば、耐熱安定剤、老化防止剤、耐候安定剤、紫外線吸収剤、帯電防止剤、着色剤、滑剤、分散剤、発泡剤、可塑剤、耐衝撃改良剤などの添加剤が挙げられる。
【００５２】
＜ポリプロピレン樹脂組成物の製造方法＞
本発明のポリプロピレン樹脂組成物は、前記ポリプロピレン樹脂、表面物性改良剤組成物、任意の前記各種配合剤を混合することによって得られる。混合の方法は、とくに制限はなく、例えば、バンバリーミキサー、ニーダー、混練押出機、一軸押出機、二軸押出機、ロールなどの混練機を用いて、溶融して混練りする方法などが挙げられる。また、上記の各成分を、任意の順序で添加し混練りしてもよく、同時に添加して混練りしてもよい。混練りする回数は、１回または複数回であってもよい。混練りする時間は、使用する混練機の大きさなどによって異なるが、通常、３〜１０分程度とすればよい。また、混練機の排出（押出）温度は、１５０〜３００℃程度とすることが好ましい。
【００５３】
＜ポリプロピレン樹脂成形品＞
本発明のポリプロピレン樹脂成形品は、前記ポリプロピレン樹脂組成物を所定の形状に成形することにより得られる。成形方法としては、何ら限定されるものではないが、例えば、射出成形、押出成形などが挙げられ、成形の加熱温度、圧力、時間などは適宜設定できる。また、前記所定の形状がフィルム（シート）形状である場合、その成形方法としては、例えば、押出機の先端にＴダイと呼ばれる金型を設置して成形を行うＴダイ押出法や、溶融させた樹脂をロールで圧延しながら成形するカレンダー法などの公知の成形方法が挙げられる。なお、成形したポリプロピレンフィルムは、さらに延伸してフィルム厚を調整してもよい。
【００５４】
前記ポリプロピレン樹脂成形品がポリプロピレンフィルムの場合、厚さは０．１μｍ以上１００μｍ以下であることが好ましく、１μｍ以上５０μｍ以下であることがより好ましい。ポリプロピレンフィルムの厚さを０．１μｍ以上とし、さらには１μｍ以上とすることにより、ポリプロピレンフィルムの強度が更に向上する。これにより、特に高い耐傷付き性を有するポリプロピレンフィルムが得られる。また、ポリプロピレンフィルムの厚さを１００μｍ以下とし、さらには５０μｍ以下とすることにより、ポリプロピレンフィルムの成形性が向上する。これにより、ポリプロピレンフィルムの生産性が向上するとともに、ラミネート加工性、又は後述する熱可塑性樹脂層への積層性が向上する。
【００５５】
前記ポリプロピレンフィルムなどのポリプロピレン成形品の表面には、熱可塑性樹脂層を設けることができる。前記熱可塑性樹脂層は、熱可塑性樹脂から形成される層であればよく、単層でも複層であってもよい。当該熱可塑性樹脂としては、例えば、ポリエチレン、ポリプロピレン、エチレン・α−オレフィン共重合体、エチレン・酢酸ビニル共重合体、ポリエステル、ポリアミド、アイオノマーなどが挙げられる。
【００５６】
前記熱可塑性樹脂層は、前記熱可塑性樹脂を所定の形状に成形することにより得られ、上述したポリプロピレン樹脂成形品の成形方法と同様の方法が適用できる。
【００５７】
前記熱可塑性樹脂層がフィルム（シート）形状（熱可塑性樹脂フィルム）である場合、当該熱可塑性樹脂フィルムおよび前記ポリプロピレンフィルムなどのポリプロピレン成形品は、両者を貼り合わせた積層フィルムとして使用することができる。当該貼り合わせの方法は、フィルム同士を加熱圧着する方法や、ポリプロピレン樹脂組成物の溶融物と熱可塑性樹脂の溶融物を密着させた状態で成形する方法など、公知の方法が適用できる。
【００５８】
＜ラミネート成形品＞
本発明のラミネート成形品は、前記ポリプロピレンフィルムなどのポリプロピレン成形品、あるいは前記積層フィルムを基材にラミネート加工して得られる。前記基材としては、上質紙、コート紙などの紙基材などが挙げられる。前記基材の形状はとくに制限されないが、ラミネート成形品の形態として好適である観点から、フィルムやシート形状が好ましい。前記ラミネート成形品としては、例えば、百貨店などの紙袋、冊子、化粧板などが挙げられる。また、ラミネート加工の方法としては、例えば、前記ポリプロピレンフィルムなどのポリプロピレン成形品、あるいは前記積層フィルムを熱しながら基材へ圧着する方法や、ポリプロピレンフィルムなどのポリプロピレン成形品、あるいは前記積層フィルムの成形と同時に基材へ圧着する方法などが挙げられる。また、ラミネート成形品が前記熱可塑性樹脂層を有する場合、前記熱可塑性樹脂層とポリプロピレンフィルムなどのポリプロピレン成形品とを前記基材に順に積層させてもよい。
【実施例】
【００５９】
以下に実施例を挙げて本発明をさらに詳細に説明する。
【００６０】
＜実施例＞
＜グラフト重合体（Ｃ）の製造＞
＜製造例１−１＞
内容積５Ｌの反応槽に、水２０００ｇを入れ、懸濁剤としてポリビニルアルコール２．０ｇを溶解させ、さらに分散剤として第三リン酸カルシウム２０ｇを分散させた。この中に、エチレン−（メタ）アクリル酸アルキルエステル共重合体として、エチレン−アクリル酸エチル共重合体（商品名「レクスパールＥＥＡ  Ａ４２００」、日本ポリエチレン（株）製）７００ｇと、ビニル系単量体として、スチレン１００ｇと、メチルメタクリレート１００ｇと、アクリロニトリル１００ｇと、過酸化結合を有するビニル系単量体として、ｔ−ブチルペルオキシメタクリロイロキシエチルカーボネート３ｇとを加え、攪拌しながら７０℃に昇温した。続いて、反応槽内の温度が７０℃に到達してから、さらに１時間攪拌を継続した後、ラジカル重合開始剤として、ジ−３，５，５−トリメチルヘキサノイルペルオキシド４．５ｇを投入し、７０℃で５時間重合反応を行った。その後、室温まで冷却し、水洗、濾過、乾燥工程を経てグラフト化前駆体を得た。得られたグラフト化前駆体を、ラボプラストミル単軸押出機（（株）東洋精機製作所製）を使用し、１８０℃にて押し出しを行い、グラフト化反応させることにより、製造例１−１のグラフト共重合体（Ｃ）を製造した。
【００６１】
＜製造例１−２〜１−５、比較製造例１−１〜１−４＞
各製造例および比較製造例において、各原料の種類とその配合量を表１に示すように変えたこと以外は、実施例１−１と同様の方法により、グラフト共重合体（Ｃ）を製造した。
【００６２】
【表１】
2020164618.tif 000004
【００６３】
表１中、
ＥＥＡは、エチレン−アクリル酸エチル共重合体（日本ポリエチレン（株）製、商品名「レクスパールＥＥＡ  Ａ４２００」、アクリル酸エチルに由来する構成単位の割合が２０質量％）；
ＥＭＡは、エチレン−アクリル酸メチル共重合体（日本ポリエチレン（株）製、商品名「レクスパールＥＭＡ  ＥＢ２４０Ｈ」、アクリル酸メチルに由来する構成単位の割合が２０質量％）；
ＨＤＰＥは、 高密度ポリエチレン（（株）プライムポリマー製、商品名「ハイゼックス１３００Ｊ」）；
Ｓｔは、スチレン；
ＭＭＡは、メタクリル酸メチル；
ＢＡは、アクリル酸ブチル；
ＡＮは、アクリロニトリル；
ＨＰＭＡは、メタクリル酸２−ヒドロキシプロピル；を示す。
【００６４】
＜表面物性改良剤組成物の製造＞
＜製造例２−１＞
エチレン−ビニル共重合体（Ａ）として、エチレン−アクリル酸エチル共重合体（商品名「レクスパールＥＥＡ  Ａ４２００」、日本ポリエチレン（株）製）６００ｇと、脂肪酸ビスアミド（Ｂ）として、エチレンビスステアリン酸アミド（商品名「スリパックスＥ」、三菱ケミカル（株）製）３５０ｇと、製造例１−１のグラフト共重合体（Ｃ）５０ｇをドライブレンドした。その後、スクリュー径３０ｍｍの同軸方向二軸押出機（（株）池貝製）を用いて、溶融混練（押出温度：１８０℃）した後、ペレタイズすることにより、製造例２−１の表面物性改良剤組成物を製造した。
【００６５】
＜製造例２−２〜２−６、比較製造例２−１〜２−７＞
各製造例および比較製造例において、各原料の種類とその配合量を表２に示すように変えたこと以外は、製造例２−１と同様の方法により、表面物性改良剤組成物を製造した。
【００６６】
【表２】
2020164618.tif 000005
【００６７】
表２中、
ＥＥＡは、エチレン−アクリル酸エチル共重合体（日本ポリエチレン（株）製、商品名「レクスパールＥＥＡ  Ａ４２００」、アクリル酸エチルに由来する構成単位の割合が２０質量％）；
ＥＧＭＡは、エチレン−メタクリル酸グリシジル共重合体（住友化学（株）製、商品名「ボンドファーストＢＦ−Ｅ」、メタクリル酸グリシジルに由来する構成単位の割合が１２質量％）；
ＥＶＡは、エチレン−酢酸ビニル共重合体（東ソー（株）製、商品名「ウルトラセン７５１」、酢酸ビニルに由来する構成単位の割合が２８質量％）；
ＥＢＳＡは、エチレンビスステアリン酸アミド（三菱ケミカル（株）製、商品名「スリパックスＥ」）；
ＥＢＯＡは、エチレンビスオレイン酸アミド（三菱ケミカル（株）製、商品名「スリパックスＯ」）；
ＥＢＥＡは、エチレンビスエルカ酸アミド（三菱ケミカル（株）製、商品名「スリパックスＲ」）；
ＥＡは、エルカ酸アミド（日本精化（株）製、商品名「ニュートロンＳ」）；を示す。
【００６８】
＜ポリプロピレン樹脂組成物、ポリプロピレン樹脂成形品、およびラミネート加工品の製造＞
＜実施例１−１＞
ポリプロピレン樹脂（商品名「プライムポリプロ  Ｆ１１３Ｇ」、（株）プライムポリマー製）１０００ｇと、製造例２−１の表面物性改良剤組成物１０ｇをドライブレンドした。その後、シリンダ温度２１０℃に設定されたスクリュー径３０ｍｍの同軸方向二軸押出機（（株）池貝製）を用いて、溶融混練（押出温度：１８０℃）した後、ペレタイズすることにより、ポリプロピレン樹脂組成物を製造した。得られたポリプロピレン樹脂組成物を、シリンダ温度２１０℃に設定されたラボプラストミル（（株）東洋精機製）を用いて、先端にＴダイ金型を設置して薄膜シートを作製した後、二軸延伸により厚さ５μｍのポリプロピレン樹脂成形品（ポリプロピレンフィルム）を製造した。このポリプロピレンフィルムを厚さ０．５ｍｍのＡ４サイズ紙の両面に加熱圧着することで、ラミネート加工品（ラミネート紙）を製造した。
【００６９】
＜実施例１−２〜１−７、比較例１−１〜１−１０＞
各実施例および比較例において、各原料の種類とその配合量を表３に示すように変えたこと以外は、実施例１−１と同様の方法により、ポリプロピレン樹脂組成物、ポリプロピレン樹脂成形品、およびラミネート加工品を製造した。
【００７０】
＜実施例１−８＞
ポリプロピレン樹脂（商品名「プライムポリプロ  Ｆ１１３Ｇ」、（株）プライムポリマー製）１０００ｇと、製造例２−２の表面物性改良剤組成物５０ｇをドライブレンドした。その後、シリンダ温度２１０℃に設定されたスクリュー径３０ｍｍの同軸方向二軸押出機（（株）池貝製）を用いて、溶融混練（押出温度：２１０℃）した後、ペレタイズすることにより、ポリプロピレン樹脂組成物を製造した。得られたポリプロピレン樹脂組成物を、シリンダ温度２１０℃に設定されたラボプラストミル（（株）東洋精機製）を用いて、先端にＴダイ金型を設置して薄膜シート（１）を作製した。また、上記とは別のポリプロピレン樹脂（商品名「プライムポリプロ  Ｆ１１３Ｇ」、（株）プライムポリマー製）を、シリンダ温度２１０℃に設定されたラボプラストミル（（株）東洋精機製）を用いて、先端にＴダイ金型を設置して、薄膜シート（２）（熱可塑性樹脂フィルム）を作製した。得られた薄膜シート（１）および（２）を加熱圧着した後、二軸延伸により厚さ３０μｍのポリプロピレン樹脂成形品（積層フィルム）を製造した。この積層フィルムの薄膜シート（２）側を厚さ０．５ｍｍのＡ４サイズ紙の両面に加熱圧着することで、ラミネート加工品（ラミネート紙）を製造した。
【００７１】
＜実施例１−９、比較例１−１１＞
各実施例および比較例において、各原料の種類とその配合量を表３に示すように変えたこと以外は、実施例１−８と同様の方法により、ポリプロピレン樹脂組成物、ポリプロピレン樹脂成形品、およびラミネート加工品を製造した。
【００７２】
上記で得られたラミネート加工品を用いて、耐ブリードアウト性、耐擦傷性、および耐ブロッキング性を以下の方法にて評価した。結果を表３に示す。
【００７３】
＜耐ブリードアウト性の評価＞
耐ブリードアウト性は、上記で得られたラミネート加工品（ラミネート紙）を目視により、以下の基準により評価した。
〇：ブリードアウト、小さな凹凸、およびムラなどの外観異常がない
△：ブリードアウト、小さな凹凸、およびムラなどの外観異常が少数ある
×：ブリードアウト、小さな凹凸、およびムラなどの外観異常が多数ある
【００７４】
＜耐擦傷性（スクラッチ試験）の評価＞
耐擦傷性（スクラッチ試験）は、スクラッチテスター（カトーテック（株）製、製品名「ＫＫ−０１」）を用いて、ＩＳＯ１９２５２に準拠した方法により、荷重１〜３０Ｎ、スクラッチ速度１００ｍｍ／ｓ、スクラッチ距離１００ｍｍ、チップφ＝１ｍｍ（ステンレス）の条件にて、上記で得られたラミネート加工品（ラミネート紙）の表面に対して、スクラッチ試験を行い、白化傷が見え始める荷重（Ｎ）を測定して評価した。なお、荷重（Ｎ）は、異なる３つのラミネート紙における平均荷重値（Ｎ）である。
【００７５】
＜耐擦傷性（学振摩耗試験）の評価＞
耐擦傷性（学振摩耗試験）の評価は、学振摩耗試験機（（株）ＹＡＳＵＤＡ製、製品名「ＮＯ４１６−ＴＭＩ」）を用いて、綿帆布かなきん３号、垂直荷重7００ｇ、往復回数１００回の条件で、上記で得られたラミネート加工品（ラミネート紙）と綿帆布とを擦れ合わせる試験を行い、以下の基準により評価した。下記評価点の値が高いほど、耐擦傷性が良好である。
１：傷がつき、摩耗粉が残る       
２：傷の面積が７５％以上１００％未満
３：傷の面積が５０％以上７５％未満
４：傷の面積が２５％以上５０％未満
５：傷の面積が２５％未満
６：傷が全く観察されない
【００７６】
＜耐ブロッキング性の評価＞
耐ブロッキング性は、上記で得られたラミネート加工品（ラミネート紙）を５枚重ねて置き、その上に１０ｋｇｆの荷重をかけた状態で温度２３℃、湿度５０％ＲＨの恒温槽に１０日間保管した後、ラミネート紙を恒温槽から取り出して、１枚ずつ剥がした際、ラミネート紙同士の密着、又は表面にラミネートしたポリプロピレンフィルムの破れの有無を目視で確認して、以下の基準により評価した。
〇：ブロッキングなし
×：ブロッキングあり
【００７７】
＜加熱試験後の各評価＞
加熱試験は、上記で得られたラミネート加工品（ラミネート紙）を８０℃に設定した恒温槽に３００時間放置した後、上記同様に、耐ブリードアウト性、耐擦傷性、および耐ブロッキング性の評価を行って評価した。
【００７８】
＜総合評価の基準＞
総合評価の基準は、耐熱試験前後において、耐ブリードアウト性の評価が△または〇、スクラッチ試験による耐擦傷性の評価が１０Ｎ以上、学振摩耗試験による耐擦傷性の評価が３以上、耐ブロッキング性の評価が〇であるものを合格基準とした。
【００７９】
【表３】
2020164618.tif 000006
【００８０】
表３中、
ＰＰは、ポリプロピレン樹脂（（株）プライムポリマー製、商品名「プライムポリプロ  Ｆ１１３Ｇ」）；
ＰＥＴは、ポリエチレンテレフタレート（（株）ベルポリエステルプロダクツ製、商品名「ベルペットＢＫ１」）；
ＥＡは、エルカ酸アミド（日本精化（株）製、商品名「ニュートロンＳ」）；
ＥＢＳＡは、エチレンビスステアリン酸アミド（三菱ケミカル（株）製、商品名「スリパックスＥ」）；を示す。